(57)【特許請求の範囲】
【請求項１】
有機化合物を結晶からＩｓｏ相又はネマティック相に相転移する臨界温度Ｔｃ近傍まで昇温し、１つまたは複数の結晶核を残して該結晶核の部分以外の部分をＩｓｏ相またはネマティック相とした後、降温して前記結晶核を種結晶として結晶成長させることを特徴とする結晶薄膜の製造方法。
【請求項２】
前記結晶成長を１対の基板間で行うことを特徴とする請求項１記載の結晶薄膜の製造方法。
【請求項３】
前記有機化合物が棒状分子であることを特徴とする請求項１記載の結晶薄膜の製造方法。
【請求項４】
前記有機化合物が円盤状分子であることを特徴とする請求項１記載の結晶薄膜の製造方法。
【発明の詳細な説明】
【０００１】
【発明の属する技術分野】
本発明は結晶薄膜の製造方法に関し、特に結晶相の秩序度を向上させた結晶薄膜の製造方法に関する。
【０００２】
【従来の技術】
分子性結晶はその分子の電子的・幾何学的構造とパッキングにより超伝導体、効率的な光伝導体、気体センサーなど、有用なデバイス材料として期待できる。その生成方法は溶液成長、溶融成長が一般的に行われている。しかしながら、それ等のいずれの場合にも薄膜状の単結晶を得ることは難しくデバイスとして用いることへの障害となる。これ以外の方法として気相成長法があるが、その界面の影響から均一な薄膜をつくることは難しい。
【０００３】
又高次液晶相であるＳｍＢ相，ＳｍＥ相の分子配向を利用してキャリア輸送特性の改善が報告されている。（「応用物理」第６８巻、第１号、２６〜３２頁（１９９９年）これは高次相の配向秩序を利用して電子、ホールの高速移動を狙ったものである。そして、これは高次スメクティク相の配向により芳香族環の規則正しいパッキングにより電子、ホールの流れるパスが形成されているためと考えられている。この特性はＥＬ素子のキャリア輸送層としても注目されており、さらなる改善が期待されている。このためには欠陥のない（キャリアトラップの無い）結晶状態が必要になる。
【０００４】
【発明が解決しようとする課題】
本発明は、この様な従来技術に鑑みてなされたものであり、デバイスに用いることができる分子性単結晶薄膜を容易に製造する方法を提供することを目的とするものである。
【０００５】
【課題を解決するための手段】
即ち、本発明は、有機化合物を結晶からＩｓｏ相又はネマティック相に相転移する臨界温度Ｔｃ近傍まで昇温し、１つまたは複数の結晶核を残して該結晶核の部分以外の部分をＩｓｏ相またはネマティック相とした後、降温して前記結晶核を種結晶として結晶成長させることを特徴とする結晶薄膜の製造方法である。
【０００６】
前記結晶成長を１対の基板間で行うことが好ましい。
前記有機化合物が棒状分子または円盤状分子であることが好ましい。
【０００７】
【発明の実施の形態】
本発明の結晶薄膜の製造方法は、昇温過程で結晶から直接Ｉｓｏ相またはネマティック相に転移する有機化合物を降温過程における結晶化温度まで冷却し、その後、結晶からＩｓｏ相又はネマティック相に相転移する臨界温度Ｔｃ近傍まで昇温し、１つまたは複数の結晶核を残し、該結晶核の部分以外の部分をＩｓｏ相またはネマティック相とし、その後降温して前記結晶核を種結晶として結晶成長させることを特徴とする。
【０００８】
更に好ましくは結晶成長を１対の基板間で行い、結晶相の秩序度を向上させる手法である。
【０００９】
以下、本発明を図面に基づいて説明する。
図１は本発明の製造方法に用いる基本的なセルの構造を示す説明図である。本発明にかかる有機化合物である液晶化合物及び配向制御について説明する。図１において、１ａと１ｂはガラス基板であり、それぞれのガラス基板にＩｎ2 Ｏ3 やＩＴＯ（Ｉｎｄｉｕｍ  Ｔｉｎ  Ｏｘｉｄｅ）等の透明電極２ａ，２ｂが形成されている。その上に厚さ５０〜１０００Åの配向制御膜３ａ，３ｂがそれぞれ積層されている。配向制御膜３ａ，３ｂは界面での導電性を必要とし、また配向制御する全面での一軸性を必要としない場合は無くてもよい。ガラス基板１ａ、１ｂ間には、スペーサー５によりセルの間隔を一定に保ち、液晶層４が設けられている。
【００１０】
先に述べたように有機化合物の結晶の薄膜化は、素子の構成要素として有機物結晶を用いるためには重要である。本発明では上記の結晶性薄膜の形成を、昇温過程で結晶から直接Ｉｓｏ相またはネマティック相に転移する有機化合物を降温過程における結晶化温度まで冷却し、その後昇温し、１つまたは複数の結晶核を残し、該結晶核以外の部分をＩｓｏ相またはネマティック相とし、その中で前記結晶核を種結晶として結晶成長させることを特徴とする結晶薄膜形成方法で達成する。
【００１１】
又本発明の特徴としては、通常の結晶状態への降温過程で形成した不均一な結晶状態を、昇温過程での結晶→ネマティック相、結晶→アイソトロピック相（Ｉｓｏ相）の臨界温度Ｔｃ（転移温度）近傍に昇温することにより、秩序度の高い結晶状態のみを核として残し、その結晶状態を種結晶として残すことにより、その後の徐冷により秩序度の高い広範囲な結晶状態を形成できる。
【００１２】
本願の構成に用いることができる有機結晶薄膜の形成素材の有機化合物としては、棒状分子または円盤状分子が好ましく、例えば以下のような材料を用いることができる。但しここに記載された材料に限定されるものではない。
【００１３】
【化１】
0004272778.tif 000002
【００１４】
【化２】
0004272778.tif 000003
【００１５】
【化３】
0004272778.tif 000004
【００１６】
上記（３）で示される化合物のＲと相転移温度（℃）を下記の表１に示す。
【００１７】
【表１】
0004272778.tif 000005
【００１８】
【化４】
0004272778.tif 000006
【００１９】
次に、本発明における上記の液晶（１）の結晶核からの結晶成長過程を、図２〜５に基づいて説明する。
【００２０】
図２は、本発明における液晶（１）をＩｓｏ相→ネマティック相→結晶相の順で冷却したのみの不均一な状態の結晶構造を示す電子顕微鏡写真（１００倍）である。図３は、図２の液晶（１）の結晶核の構造を示す電子顕微鏡写真（２００倍）である。図４は、図３の結晶核の成長過程の結晶構造を示す電子顕微鏡写真（２００倍）である。図５は、図４の結晶の成長過程の結晶構造を示す電子顕微鏡写真（２００倍）である。
【００２１】
図２〜５において、液晶（１）を例にして結晶核からの結晶成長過程の説明をすると、図２に示すような不均一な結晶状態をネマティック相に相転移する臨界温度Ｔｃ近傍まで昇温する事により、図３に示されるようなネマティック相中に結晶核を残すことができる。この場合、図２で示した不均一結晶の中の微少量域の単結晶が核として残るものと思われる。この単結晶を核として図４および図５で示したように徐冷過程で単結晶を成長させていくことにより、秩序度の高い広範囲な結晶状態を形成することができる。
【００２２】
【実施例】
実施例１
ガラス基板上にスパッタで膜厚７００ÅのＩＴＯの透明導電膜を設け、その上に膜厚２００Åの下記の構造式で示すポリイミド配向膜（１）を、下記の構造式で示すポリアミック酸（１）／ＮＭＰ溶液をスピンコート塗布し、２００℃で焼成して設けた。その２つの基板間に平均粒径２．４μｍのビーズスペーサーを設け、２．０μｍのセル厚のセルを作製した。
【００２３】
そのセルに下記の構造式で示す液晶（１）をネマティック相（１３０℃）で注入し、１℃／ｍｉｎで室温まで冷却した。結晶相（３０℃）では結晶方位のそろっていない結晶状態の配向が得られた。その後、７４．５℃まで昇温する事により、ネマティック相の中に種結晶を残すことができた。この結晶を核として徐冷する事により広い面積で均一な有機薄膜結晶を得ることができた。
【００２４】
【化５】
0004272778.tif 000007
【００２５】
実施例２
前記実施例１と同様のセルを用いて、下記の構造式で示す液晶（２）をアイソトロピック相（８０℃）で注入し、１℃／ｍｉｎで室温まで冷却した。結晶相（５０℃）では結晶方位のそろっていない結晶状態の配向が得られた。その後、７４．１℃まで昇温する事により、アイソトロピック相の中に種結晶を残すことができた。この結晶を核として徐冷する事により広い面積で均一な有機薄膜結晶を得ることができた。
【００２６】
【化６】
0004272778.tif 000008
【００２７】
比較例１
前記実施例１と同様のセルを用いて、下記の構造式で示す液晶（５）をアイソトロピック相（８０℃）で注入し、１℃／ｍｉｎで室温まで冷却した。結晶相（５０℃）では図２の様な結晶方位のそろっていない結晶状態の配向が得られた。その後、６６℃まで昇温するとスメクティック相に転移してしまうためネマティック相の中に種結晶を残すことができなかった。
【００２８】
【化７】
0004272778.tif 000009
【００２９】
【発明の効果】
以上説明したように、本発明によれば、液晶の配向性を利用して単結晶薄膜を形成することができる。これによりデバイスに対しての構成要素としての有機単結晶薄膜を簡便に作成することができる。
【図面の簡単な説明】
【図１】本発明の製造方法に用いる基本的なセルの構造を示す説明図である。
【図２】本発明における液晶（１）をＩｓｏ相→ネマティック相→結晶相の順で冷却したのみの不均一な状態の結晶構造を示す電子顕微鏡写真（１００倍）である。
【図３】図２の結晶核の結晶構造を示す電子顕微鏡写真（２００倍）である。
【図４】図３の結晶核の成長過程の結晶構造を示す電子顕微鏡写真（２００倍）である。
【図５】図４の結晶の成長過程の結晶構造を示す電子顕微鏡写真（２００倍）である。
【符号の説明】
１ａ，１ｂ  ガラス基板
２ａ，２ｂ  透明電極
３ａ，３ｂ  配向制御膜
４  液晶層
５  スペーサー
【図１】
0004272778.tif 000010
【図２】
0004272778.tif 000011
【図３】
0004272778.tif 000012
【図４】
0004272778.tif 000013
【図５】
0004272778.tif 000014